(57)【要約】【課題】板状粒子、無定形粉末、二酸化チタン等の副生、混入なしに、常圧下に温和な反応条件下にα型リン酸水素チタン１水和物を製造することができる方法を提供する。【解決手段】本発明によれば、濃度５０重量％以上で温度５０℃以上のリン酸水溶液を攪拌しながら、大気圧下にこれにＰ2Ｏ5／ＴｉＯ2モル比が０．９〜２．５の範囲にて含水酸化チタンを０．５〜１２時間にわたって加え、この間、リン酸水溶液の温度を５０℃以上に保ち、このようにして含水酸化チタンを加え終わった後、得られた反応混合物を大気圧下に温度７０℃以上で０．５〜１２時間にわたって熟成することを特徴とするα型リン酸水素チタン１水和物球状多孔質粒子の製造方法が提供される。【選択図】なし【特許請求の範囲】
【請求項１】
濃度５０重量％以上で温度５０℃以上のリン酸水溶液を攪拌しながら、大気圧下にこれにＰ2Ｏ5／ＴｉＯ2モル比が０．９〜２．５の範囲にて含水酸化チタンを０．５〜１２時間にわたって加え、この間、リン酸水溶液の温度を５０℃以上に保ち、このようにして含水酸化チタンを加え終わった後、得られた反応混合物を大気圧下に温度７０℃以上で０．５〜１２時間にわたって熟成することを特徴とするα型リン酸水素チタン１水和物球状多孔質粒子の製造方法。
【請求項２】
濃度６０重量％以上で温度７０℃以上のリン酸水溶液を攪拌しながら、これに含水酸化チタンを加える請求項１に記載の方法。
【請求項３】
含水酸化チタンを水スラリーの形態にてリン酸水溶液に加える請求項１又は２に記載の方法。
【請求項４】
含水酸化チタンを粉体の形態にてリン酸水溶液に加える請求項１又は２に記載の方法。
【請求項５】
含水酸化チタンの水スラリーにおける含水酸化チタン濃度が二酸化チタン換算で５０〜５００ｇ／Ｌの範囲である請求項３に記載の方法。
【請求項６】
含水酸化チタンがメタチタン酸とオルトチタン酸から選ばれる少なくとも1種である請求項１から５のいずれかに記載の方法。
【発明の詳細な説明】
【技術分野】
【０００１】
本発明は、多孔質結晶性α型リン酸水素チタン１水和物球状粒子の製造方法に関し、詳しくは、常圧下に温和な反応条件下に、板状粒子、無定形粉末、二酸化チタン等の混入なしに、多孔質結晶性α型リン酸水素チタン１水和物球状粒子を製造する方法に関する。
【背景技術】
【０００２】
リン酸水素チタンには、従来、結晶性のものと無定形のものとが知られている。結晶性リン酸水素チタンのうち、α型結晶性リン酸水素チタンは、化学式Ｔｉ(ＨＰＯ4)2・Ｈ2Ｏ で表され、ビス（リン酸一水素）チタン１水和物とも呼ばれている。このようなα型結晶性リン酸水素チタンは層状構造を有し、水不溶性であって、無機イオン交換体や吸着剤としてよく知られており、また、触媒や触媒担体としての用途についても研究が進められている。
【０００３】
このようなα型結晶性リン酸水素チタンの製造方法として、従来、例えば、酸化チタン又は水酸化チタンとリン酸水溶液とを所定の比率で混合し、圧力容器中、温度１３０〜１７５℃、水蒸気圧1〜７気圧で水熱処理する方法が知られている（特許文献１参照）。同様に、酸化チタンをリン酸水溶液に混合し、圧力容器に密閉して、１００〜２００℃の温度に加熱する方法が知られている（特許文献２参照）。しかし、このような水熱処理による方法は、酸による腐食を防止した材質と構造を有する高価な高耐圧反応装置を必要とする問題がある。
【０００４】
水酸化チタンとリン酸水溶液を混合し、常圧下に高温の加熱水蒸気の存在下に加熱反応させて、α型結晶性リン酸水素チタンを得る方法も知られているが（特許文献３参照）、反応に際して、高温の加熱水蒸気を用いる点において、反応装置が複雑になり、また、製造費用の点でも、不利であるほか、得られるα型結晶性リン酸水素チタンは板状粒子である。このような板状粒子は、カラムに充填し、吸着剤として用いて、気体や液体を通過させたときに、通気性や通液性に劣る問題があり、また、バインダーと共に造粒する場合に球状物を得難い。
【０００５】
含水酸化チタンと濃度７０重量％以上のリン酸水溶液を１〜４０のＰ2Ｏ5／ＴｉＯ2モル比にて混合し、常圧下に、好ましくは、８０〜１００℃の温度で反応させて、α型結晶性リン酸水素チタンを得る方法も知られているが、この方法によって得られるリン酸水素チタンは、α型結晶性リン酸水素チタンが結晶性が発達した双晶粒子であって（特許文献４参照）、球状様の外観をなすが、しかし、吸着剤や触媒等に必要な多孔質の表面構造を有するとはいい難い。
【０００６】
また、四塩化チタンの塩酸酸性水溶液にリン酸水溶液を加えた後、９５℃に昇温し、この後、加熱還流して、リン酸水素チタンを製造する方法も知られている（特許文献５参照）。しかし、この方法によれば、反応系に共存する塩素イオンによると考えられる結晶成長抑制効果のために、チタン源に対して大過剰のリン酸が必要であり、更に、無定形リン酸水素チタンや二酸化チタンが副生し、混入しやすい。
【先行技術文献】
【特許文献】
【０００７】
【特許文献１】特開平１−１１９５０７号公報
【特許文献２】特開２０００−６３１１０号公報
【特許文献３】特開平３−１５０２１４号公報
【特許文献４】特開２０００−７３１１号公報
【特許文献５】特開昭５９−１０２８０８号公報
【発明の概要】
【発明が解決しようとする課題】
【０００８】
本発明者らは、α型結晶性リン酸水素チタンの製造方法について鋭意、研究した結果、板状粒子、無定形粉末、二酸化チタン等の副生、混入なしに、α型リン酸水素チタン１水和物を多孔質高結晶性球状粒子として、常圧下に温和な反応条件下に得ることができる方法を見出して本発明に至ったものである。
【０００９】
従って、本発明は、無機イオン交換体、吸着剤、触媒、触媒担体等において好適に用いることができる多孔質高結晶性α型リン酸水素チタン１水和物球状粒子を、常圧下に温和な反応条件下に、板状粒子、無定形粉末、二酸化チタン等の副生、混入なしに、製造することができる方法を提供することを目的とする。
【課題を解決するための手段】
【００１０】
本発明によれば、濃度５０重量％以上で温度５０℃以上のリン酸水溶液を攪拌しながら、大気圧下にこれにＰ2Ｏ5／ＴｉＯ2モル比が０．９〜２．５の範囲にて含水酸化チタンを０．５〜１２時間にわたって加え、この間、リン酸水溶液の温度を５０℃以上に保ち、このようにして含水酸化チタンを加え終わった後、得られた反応混合物を大気圧下に温度７０℃以上で０．５〜１２時間にわたって熟成することを特徴とするα型リン酸水素チタン１水和物球状多孔質粒子の製造方法が提供される。
【発明の効果】
【００１１】
本発明によれば、常圧下に温和な反応条件下に、板状粒子、無定形粉末、二酸化チタン等の副生、混入なしに、多孔質結晶性α型リン酸水素チタン１水和物球状粒子を得ることができる。
【００１２】
このような多孔質結晶性α型リン酸水素チタン１水和物球状粒子は、酸やアルカリに対する化学的安定性が高く、リンやチタンが溶出せず、環境安全性が高いうえに、大きい比表面積を有する多孔質球状粒子であるので、無機イオン交換体、吸着剤、触媒、触媒担体等として好適に用いることができる。
【図面の簡単な説明】
【００１３】
【図１】本発明の方法によって得られた多孔質結晶性α型リン酸水素チタン１水和物の粉末Ｘ線回折のチャートである。
【図２】本発明の方法によって得られる多孔質結晶性α型リン酸水素チタン１水和物球状粒子の走査型電子顕微鏡写真（１０００倍）である。
【図３】本発明の方法によって得られる多孔質結晶性α型リン酸水素チタン１水和物球状粒子の走査型電子顕微鏡写真（１００００倍）である。
【発明を実施するための形態】
【００１４】
本発明によれば、濃度５０重量％以上で温度５０℃以上のリン酸水溶液を攪拌しながら、大気圧下にこれにＰ2Ｏ5／ＴｉＯ2モル比が０．９〜２．５の範囲にて含水酸化チタンを０．５〜１２時間にわたって加え、この間、リン酸水溶液の温度を５０℃以上に保ち、このようにして含水酸化チタンを加え終わった後、得られた反応混合物を大気圧下に温度７０℃以上で０．５〜１２時間にわたって熟成することによって、板状粒子、無定形粉末、二酸化チタンの混入なしに、多孔質結晶性α型リン酸水素チタン１水和物球状粒子を得ることができる。
【００１５】
本発明によれば、チタン源としては含水酸化チタンを用いる。含水酸化チタンとは、次の化学式（Ｉ）
ＴｉＯ2・ｎＨ2Ｏ  …  （Ｉ）
（式中、ｎは０<ｎ≦２を満たす数である。）
で表されるチタン化合物である。なかでも、本発明においては、このような含水酸化チタンとして、化学式ＴｉＯ2・２Ｈ2Ｏ（又はＴｉ(ＯＨ)4））で表されるオルトチタン酸（水酸化チタン）や化学式ＴｉＯ2・Ｈ2Ｏ（又はＴｉＯ(ＯＨ)2）で表されるメタチタン酸が好ましく用いられる。
【００１６】
本発明において、上記含水酸化チタンの由来は特に限定されるものではないが、例えば、四塩化チタンや硫酸チタニルの水溶液を室温でアルカリ中和によってオルトチタン酸を得ることができ、また、チタンイソプロポキシドのようなチタンアルコキシドを加水分解することによっても、オルトチタン酸を得ることができる。他方、硫酸チタン水溶液を熱加水分解することによってメタチタン酸を得ることができる。
【００１７】
本発明においては、これらの含水酸化チタンは、粉体の形態でリン酸水溶液に加えてもよいが、好ましくは、水に懸濁させたスラリーの形態でリン酸水溶液に加える。特に、本発明においては、チタン源としては、硫酸チタン水溶液を熱加水分解することによって得られるメタチタン酸の水スラリーが好ましく用いられる。
【００１８】
ここに、含水酸化チタンの水スラリーにおける含水酸化チタンの濃度は、特に限定されるものではないが、通常、５０〜５００ｇ／Ｌの範囲であり、好ましくは、７５〜４００ｇ／Ｌの範囲であり、最も好ましくは、１００〜３５０ｇ／Ｌの範囲である。
【００１９】
チタン源として、硫酸チタンや四塩化チタンを用いた場合には、反応系に共存する硫酸イオンや塩素イオンが生成するリン酸水素チタンの結晶化を妨げるためとみられるが、無定形リン酸水素チタンや二酸化チタンが生成して、結晶性α型リン酸水素チタンの球状粒子を得ることができない。
【００２０】
本発明によれば、仕込みのリン酸水溶液、即ち、当初に反応容器に入れるリン酸水溶液は、濃度５０重量％以上であり、好ましくは、６０重量％以上であり、特に好ましくは、８５重量％以上である。８５重量％濃度のリン酸水溶液は市販品として入手することができ、本発明においては、そのような市販品を好ましく用いることができる。
【００２１】
当初に反応に供するリン酸水溶液の濃度が５０重量％よりも小さいときは、含水酸化チタンとリン酸の反応が十分に進行せず、含水酸化チタンは未反応のままに反応混合物中に残留しやすく、また、得られるリン酸水素チタンも、結晶性が低いか、又は無定形である。
【００２２】
本発明の方法においては、濃度５０重量％以上のリン酸水溶液を大気圧下に温度５０℃以上に加熱し、攪拌しながら、これに含水酸化チタンの水スラリーをＰ2Ｏ5／ＴｉＯ2モル比が０．９〜２．５の範囲にて含水酸化チタンを０．５〜１２時間にわたって加え、この際、得られる反応混合物の温度を５０℃以上に保ち、このようにして、含水酸化チタンの水スラリーをリン酸水溶液に加え終わった後、得られた反応混合物を大気圧下に温度７０℃以上で０．５〜１２時間にわたって熟成する。
【００２３】
含水酸化チタンの水スラリーをリン酸水溶液に加える際に温度が５０℃よりも低いときは、含水酸化チタンとリン酸の反応が十分に進行せず、含水酸化チタンが未反応のままに反応混合物中に残留しやすく、また、得られるリン酸水素チタンも、結晶性が低いか、又は無定形である。
【００２４】
また、含水酸化チタンの水スラリーをリン酸水溶液に加える際の時間が０．５時間よりも短いときも、含水酸化チタンが未反応のままに残留しやすく、得られるリン酸水素チタンも、結晶性が低いか、又は無定形の微粒子である。一方、含水酸化チタンの水スラリーをリン酸水溶液に加える際の時間が１２時間よりも長いとき、α型結晶性リン酸水素チタンの板状粒子が生成して、α型リン酸水素チタンの球状粒子を得ることが困難である。
【００２５】
本発明において、このような含水酸化チタンの水スラリーをリン酸水溶液に徐々に加えるに際して、含水酸化チタンを０．５〜６時間にわたって、最も好ましくは、１〜３時間にわたってリン酸水溶液に加えることが好ましく、このように、含水酸化チタンの水スラリーをリン酸水溶液に加えるに際して、リン酸水溶液は、その温度を５０℃以上に保つことが必要であり、７０℃以上に保つことが好ましく、９０℃以上に保つことが最も好ましい。
【００２６】
更に、本発明においては、含水酸化チタンを濃度５０重量％以上で温度５０℃以上のリン酸水溶液に加えるに際して、含水酸化チタンの量をＰ2Ｏ5／ＴｉＯ2モル比が０．９〜２．５である範囲とすることが重要である。
【００２７】
用いる含水酸化チタンの量がＰ2Ｏ5／ＴｉＯ2モル比で０．９よりも小さいときは、含水酸化チタンが未反応のままに反応混合物中に残留しやすく、また、得られるリン酸水素チタンも、結晶性が低いか、又は無定形である。しかし、用いる含水酸化チタンの量がＰ2Ｏ5／ＴｉＯ2モル比で２．５よりも大きいときは、α型結晶性リン酸水素チタンの板状粒子が生成して、α型リン酸水素チタンの球状粒子を得ることが困難である。
【００２８】
特に、本発明によれば、Ｐ2Ｏ5／ＴｉＯ2モル比が好ましくは、１．０〜１．８であるように、最も好ましくは、１．１〜１．５である範囲であるように、含水酸化チタンを用いることが好ましい。
【００２９】
このようにして、含水酸化チタンの水スラリーをリン酸水溶液に加え終わった後、大気圧下に温度７０℃以上で０．５〜１２時間にわたって熟成することも、本発明において必要であり、１〜６時間にわたって熟成することが好ましく、１〜３時間にわたって熟成することが最も好ましい。
【００３０】
上記熟成温度が７０℃よりも低いときは、リン酸水素チタンの結晶成長が進まず、結晶性α型リン酸水素チタン１水和物球状粒子を得ることができない。また、上記熟成時間が０．５時間よりも短いときも、リン酸水素チタンの結晶成長が進まず、多孔質結晶性α型リン酸水素チタン１水和物球状粒子を得ることができない。しかし、上記熟成時間が１２時間よりも長いときは、板状のリン酸水素チタンが生成する。
【００３１】
このようにして、熟成の終了後、得られた反応混合物を室温まで冷却し、常法に従って固液分離し、得られた固形分を回収し、水洗して、余剰のリン酸を洗浄、除去し、更に、例えば、１０５〜１１０℃の温度で加熱乾燥して、本発明による多孔質結晶性α型リン酸水素チタン１水和物球状粒子を得ることができる。
【００３２】
このようにして得られる多孔質結晶性α型リン酸水素チタン１水和物球状粒子は、必要に応じて、例えば、５００℃で焼成することによって、多孔質結晶性α型リン酸水素チタン無水物球状粒子を得ることができる。
【００３３】
結晶性リン酸水素チタンは、前述したように、層状構造を有し、吸着剤や触媒担体等としての特性は固体酸やイオン交換体としての機能によるものであり、特に、上記層状構造の断面において起こるインターカレーション作用によるところが大きい。
【００３４】
上記層状構造を発達させれば、α型リン酸水素チタンを板状粒子として得ることができるが、このような板状粒子は、前述したように、カラムに充填した場合に通気性や通液性に劣る問題があり、また、球状物に造粒し難い問題がある。
【００３５】
本発明によれば、上述したように、チタン源とリン酸を反応させるに際して、チタン源として含水酸化チタンを用い、これをリン酸水溶液に加えて、反応させるに際して、Ｐ2Ｏ5／ＴｉＯ2モル比を規定すると共に、リン酸水溶液の濃度と温度を規定し、更に、含水酸化チタンをリン酸水溶液に加えるに際して、所定の時間幅をもって含水酸化チタンをリン酸水溶液に加えると共に、含水酸化チタンをリン酸水溶液に加え終わった後に、得られた反応混合物を所定温度で所定時間にわたって熟成することによって、温和な反応条件下に、板状粒子、無定形粉末、二酸化チタン等の生成なしに、結晶性球状粒子を得ることができる。
【００３６】
特に、本発明の方法によれば、常圧下においても、リン酸と反応しやすい含水酸化チタンを使用すると共に、リン酸水溶液に含水酸化チタンを一定の時間をかけて連続的に添加することによって、α型リン酸水素チタン１水和物の球状多孔質粒子を選択的に得ることができる。
【００３７】
その理由は未だ明らかではないが、反応初期には高濃度のリン酸水溶液に添加された含水酸化チタンがリン酸と反応して微細なリン酸水素チタン粒子を生成し、この微細なリン酸水素チタン粒子が核となって粒子が球状に成長すると推定される。この以後、引き続いて、含水酸化チタンがリン酸水溶液に添加されて反応が進行するに伴い、未反応のリン酸濃度が低下する結果、リン酸水素チタンの生成速度が遅くなると共に、結晶成長も遅くなるので、粒子は、板状結晶が発達せずに、球状のままに粒子成長することによって、球状多孔質粒子が得られるとみられる。
【００３８】
従来の技術はいずれも、未反応の酸化チタンを残さずに、リン酸水素チタン結晶を得ることを目的にしているので、結晶成長が避けられないが、しかし、本発明によれば、上述のような製造方法における特徴によって、リン酸水素チタンの結晶成長を制御した結果、α型リン酸水素チタン１水和物の球状多孔質粒子が得られるとみられる。
【００３９】
本発明に従って、このようにして得られる多孔質結晶性α型リン酸水素チタン１水和物粒子は、前記式で表される球状粒子である。
【００４０】
前述したように、α型結晶性リン酸水素チタンの双晶構造を有する粒子を得る方法も知られている。この双晶構造はリン酸水素チタンの結晶性が高い形態であると考えられる。、本発明の方法によれば、α型リン酸水素チタン結晶を過度に成長させないために、上述した条件を見出したものであり、詳細には、微細な板状結晶が網目状に集合した多孔質構造を有する球状の粒子であって、双晶粒子ではない。
【００４１】
本発明による多孔質結晶性α型リン酸水素チタン１水和物は、走査型電子顕微鏡による定方向径測定による平均粒子径は０．１〜５０μｍの範囲であり、好ましくは、１〜３０μｍの範囲であり、アスペクト比は、１．０〜２．５の範囲にあって、本発明においては、アスペクト比が１．０〜２．５の範囲にある粒子を球状であるとする。
【００４２】
また、本発明による多孔質結晶性α型リン酸水素チタン１水和物は、ＢＥＴ法による比表面積が３０〜２００ｍ2／ｇの範囲にあり、好ましくは、５０〜１００ｍ2／ｇの範囲にある。
【００４３】
本発明によるリン酸水素チタン粒子の上記定方向径測定による平均粒子径と真比重から上記粒子を真球として算出した上記粒子の比表面積に対して、上記粒子のＢＥＴ法による比表面積が通常、５０〜１０００倍の範囲にあり、殆どの場合、８０〜５００倍の範囲にあるので、本発明によるリン酸水素チタン粒子は、多孔質粒子である。
【００４４】
ここで、α型リン酸水素チタン１水和物の密度は、ＪＩＳ  Ｋ  ５１０１−１１−１（２００４）顔料試験方法−第１１部、密度−第１節、ピクノメータ法によって、発明者らが測定したところ、２．６０ｇ／ｍＬであった。また、粒子が真球状の場合、次の計算式により比表面積を算出することができる。
【００４５】
比表面積Ｓ（ｍ2／ｇ）＝６÷（密度ρ（ｇ／ｍＬ）×粒子径Ｄ（μｍ））
【００４６】
実際、本発明によるα型リン酸水素チタン１水和物の細孔容積は、水銀圧入法によれば、０．５〜３．０ｍＬ／ｇの範囲である。
【実施例】
【００４７】
以下において、得られたリン酸水素チタンの平均粒子径、粉末Ｘ線回折、ＢＥＴ法比表面積及び水銀圧入法による細孔容積は以下のようにして測定した。
【００４８】
平均粒子径
透過型電子顕微鏡（日本電子（株）製ＪＥＭ−１２００ＥＸ  ＩＩ）による倍率２０００〜５００００倍の写真において、１００個の粒子の定方向径を計測し、累積分布の平均値として平均粒子径Ｄ１を求めた。次に、上記定方向径と直交する方向の定方向径を同様に計測して、平均粒子径Ｄ２を求めた。上記平均粒子径Ｄ１／Ｄ２からアスペクト比を求めた。
【００４９】
粉末Ｘ線回折
（株）リガク製Ｕｌｔｉｍａ  ＩＩＩ（銅管球）を用いて測定した。
比表面積
（株）マウンテック製Ｍａｃｓｏｒｂ  ＨＭ  ｍｏｄｅｌ−１２２０を用いて測定した。
細孔容積
マイクロメリティクス製ＡｕｔｏＰｏｒｅ  ＩＶ  ９５００を用いて測定した。
【００５０】
実施例１
水冷式還流冷却器とフッ素樹脂製攪拌機を備え、マントルヒーターで加熱し得るようにした１Ｌ容量のガラス製三口フラスコを反応容器とし、これに市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。
【００５１】
別に、市販の硫酸チタン水溶液（ＴｉＯ2 として９０ｇ／Ｌ）１．１０９Ｌ（ＴｉＯ2 として１００ｇ、１．２５２モル）をガラス製の２Ｌ容量ビーカーに計量し、攪拌しながら、９０℃でこれに３０重量％濃度の水酸化ナトリウム水溶液を加えて、ｐＨを３．０とした。生成した固形物を濾過、水洗し、再度、水に懸濁させて、その容量を０．５Ｌとし、かくして、メタチタン酸のスラリー（ＴｉＯ2 として２００ｇ／Ｌ）を調製した。
【００５２】
上記９５℃に加熱した濃リン酸３４６．４ｇに上記メタチタン酸のスラリー０．５Ｌ（ＴｉＯ2 として１００ｇ、１．２５２モル、Ｐ2Ｏ5／ＴｉＯ2 モル比１．２０）をマイクロチューブを用いて２時間かけて連続的に加えた。この間、反応混合物を攪拌しながら、その温度を９５℃に維持した。反応混合物から蒸発する水分は、上記水冷式還流冷却器にて凝縮させ、反応混合物に戻した。
【００５３】
上記メタチタン酸のスラリーの添加終了後、得られた反応混合物を温度９５℃で２時間攪拌して、熟成した。この間、反応混合物から蒸発する水分は、上記水冷式還流冷却器にて凝縮させ、反応混合物に戻した。
【００５４】
この後、反応混合物を常温に冷却し、固形物を濾過、回収し、純水で洗浄し、次いで、１０５℃で１２時間加熱して乾燥した。
【００５５】
このようにして得られた反応生成物は、その粉末Ｘ線回折チャートを図１に示すように、α型リン酸水素チタン１水和物であることが確認された。また、走査型電子顕微鏡写真を図２及び図３に示すように、平均粒子径（Ｄ1）１４．８μｍ、平均粒子径（Ｄ２）１０．３μｍ、アスペクト比１．４４の球状粒子であった。また、図３に示す電子顕微鏡写真から明らかなように、本発明による反応生成物の表面は網目状を呈していた。
【００５６】
また、表１に示すように、反応生成物のＢＥＴ法による比表面積は５５．４ｍ2／ｇであり、水銀圧入法による細孔容積は１．１１ｍＬ／ｇであった。
【００５７】
実施例２
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。実施例１と同様にしてメタチタン酸のスラリー（ＴｉＯ2として１４３ｇ／Ｌ）を調製した。
【００５８】
実施例１と同様にして、上記メタチタン酸のスラリー０．７Ｌ（ＴｉＯ2 として１００ｇ、１．２５２モル）（Ｐ2Ｏ5／ＴｉＯ2 モル比１．２０）をマイクロチューブを用いて４時間かけて上記温度９５℃に加熱した濃リン酸に連続的に加えた。この間、反応混合物を攪拌しながら、その温度を９５℃に維持した。反応混合物から蒸発する水分は、上記水冷式還流冷却器にて凝縮させ、反応混合物に戻した。得られた反応混合物を温度９５℃で６時間攪拌して、熟成した。この間、反応混合物から蒸発する水分は、上記水冷式還流冷却器にて凝縮させ、反応混合物に戻した。
【００５９】
この後、実施例１と同様に反応混合物を処理して、本発明による多孔質結晶性α型リン酸水素チタン１水和物球状粒子を反応生成物として得た。
【００６０】
このようにして得られた反応生成物の平均粒子径（Ｄ１）、平均粒子径（Ｄ２）、アスペクト比、比表面積及び細孔容積を表１に示す。
【００６１】
実施例３
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。実施例１と同様にしてメタチタン酸のスラリー（ＴｉＯ2として１００ｇ／Ｌ）を調製した。
【００６２】
実施例１と同様にして、上記メタチタン酸のスラリー０．５Ｌ（ＴｉＯ2 として５０ｇ、０．６２６モル）（Ｐ2Ｏ5／ＴｉＯ2 モル比２．４０）をマイクロチューブを用いて２時間かけて上記温度９５℃に加熱した濃リン酸に連続的に加えた。この間、反応混合物を攪拌しながら、その温度を９５℃に維持した。反応混合物から蒸発する水分は、上記水冷式還流冷却器にて凝縮させ、反応混合物に戻した。得られた反応混合物を温度９５℃で２時間攪拌して、熟成した。この間、反応混合物から蒸発する水分は、上記水冷式還流冷却器にて凝縮させ、反応混合物に戻した。
【００６３】
この後、実施例１と同様に反応混合物を処理して、本発明による多孔質結晶性α型リン酸水素チタン１水和物球状粒子を反応生成物として得た。
【００６４】
このようにして得られた反応生成物の粒子形状、平均粒子径（Ｄ１）、平均粒子径（Ｄ２）、アスペクト比、比表面積及び細孔容積を表１に示す。
【００６５】
実施例４
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。実施例１と同様にしてメタチタン酸のスラリー（ＴｉＯ2として３３３．３ｇ／Ｌ）を調製した。
【００６６】
実施例１と同様にして、上記メタチタン酸のスラリー０．３Ｌ（ＴｉＯ2 として１００ｇ、１．２５２モル）（Ｐ2Ｏ5／ＴｉＯ2 モル比１．２０）をマイクロチューブを用いて１時間かけて上記温度９５℃に加熱した濃リン酸に連続的に加えた。この間、反応混合物を攪拌しながら、その温度を９５℃に維持した。反応混合物から蒸発する水分は、上記水冷式還流冷却器にて凝縮させ、反応混合物に戻した。得られた反応混合物を温度９５℃で１時間攪拌して、熟成した。この間、反応混合物から蒸発する水分は、上記水冷式還流冷却器にて凝縮させ、反応混合物に戻した。
【００６７】
この後、実施例１と同様に反応混合物を処理して、本発明による多孔質結晶性α型リン酸水素チタン１水和物球状粒子を反応生成物として得た。
【００６８】
このようにして得られた反応生成物の平均粒子径（Ｄ１）、平均粒子径（Ｄ２）、アスペクト比、Ｐ2Ｏ5量、比表面積及び細孔容積を表１に示す。
【００６９】
実施例５
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら７５℃に加熱した。実施例１と同様にしてメタチタン酸のスラリー（ＴｉＯ2として３３３．３ｇ／Ｌ）を調製した。
【００７０】
実施例１と同様にして、上記メタチタン酸のスラリー０．３Ｌ（ＴｉＯ2 として１００ｇ、１．２５２モル）（Ｐ2Ｏ5／ＴｉＯ2 モル比１．２０）をマイクロチューブを用いて２時間かけて上記温度７５℃に加熱した濃リン酸に連続的に加えた。この間、反応混合物を攪拌しながら、その温度を７５℃に維持した。反応混合物から蒸発する水分は、上記水冷式還流冷却器にて凝縮させ、反応混合物に戻した。得られた反応混合物を温度７５℃で６時間攪拌して、熟成した。この間、反応混合物から蒸発する水分は、上記水冷式還流冷却器にて凝縮させ、反応混合物に戻した。
【００７１】
この後、実施例１と同様に反応混合物を処理して、本発明による多孔質結晶性α型リン酸水素チタン１水和物球状粒子を反応生成物として得た。
【００７２】
このようにして得られた反応生成物の平均粒子径（Ｄ１）、平均粒子径（Ｄ２）、アスペクト比、比表面積及び細孔容積を表１に示す。
【００７３】
実施例６
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら６０℃に加熱した。実施例１と同様にしてメタチタン酸のスラリー（ＴｉＯ2として２００ｇ／Ｌ）を調製した。
【００７４】
実施例１と同様にして、上記メタチタン酸のスラリー０．５Ｌ（ＴｉＯ2 として１００ｇ、１．２５２モル）（Ｐ2Ｏ5／ＴｉＯ2 モル比１．２０）をマイクロチューブを用いて３時間かけて上記温度６０℃に加熱した濃リン酸に連続的に加えた。この間、反応混合物を攪拌しながら、その温度を６０℃に維持した。反応混合物から蒸発する水分は、上記水冷式還流冷却器にて凝縮させ、反応混合物に戻した。この後、得られた反応混合物を温度９５℃で６時間攪拌して、熟成した。この間、反応混合物から蒸発する水分は、上記水冷式還流冷却器にて凝縮させ、反応混合物に戻した。この後、実施例１と同様に反応混合物を処理して、本発明による多孔質結晶性α型リン酸水素チタン１水和物球状粒子を反応生成物として得た。
【００７５】
このようにして得られた反応生成物の平均粒子径（Ｄ１）、平均粒子径（Ｄ２）、アスペクト比、比表面積及び細孔容積を表１に示す。
【００７６】
実施例７
実施例１と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。
【００７７】
ガラス製の２Ｌ容量ビーカーに１０重量％塩酸１Ｌを入れた。温度５℃に維持した冷水浴に上記このビーカーを入れ、ビーカー内の塩酸を撹拌しながら、これに市販の四塩化チタン２３７．５ｇ（ＴｉＯ2 として１００ｇ）を投入した。この後、ビーカー内の混合物の液温を３０℃以下に保ちながら、３０重量％濃度の水酸化ナトリウム水溶液を加えて、混合物のｐＨを３．０とした。このようにして、生成した固形物を濾過、水洗し、再度、水に懸濁させて、その容量を１Ｌとし、かくして、オルトチタン酸のスラリー（ＴｉＯ2 として１００ｇ／Ｌ）を調製した。
【００７８】
実施例１において、上記オルトチタン酸のスラリー１．０Ｌ（ＴｉＯ2 として１００ｇ、１．２５２モル、Ｐ2Ｏ5／ＴｉＯ2 モル比１．２０）を用いた以外は、実施例１と同様にして、本発明による多孔質結晶性α型リン酸水素チタン１水和物球状粒子を反応生成物として得た。
【００７９】
このようにして得られた反応生成物の平均粒子径（Ｄ１）、平均粒子径（Ｄ２）、アスペクト比、比表面積及び細孔容積を表１に示す。
【００８０】
実施例８
実施例１と同じ反応容器に市販の濃リン酸を希釈して、Ｈ3ＰＯ4 として５０重量％としたリン酸５８８．９ｇ（Ｈ3ＰＯ4 として２９４．４ｇ、３．００５モル）を入れ、攪拌しながら９５℃に加熱した。
【００８１】
実施例１と同様にしてメタチタン酸スラリーを調製し、固形分を濾過し、乾燥し、１０５℃で加熱して、メタチタン酸を粉体として得た。
【００８２】
このメタチタン酸粉体をＴｉＯ2 として１００ｇ（１．２５２モル、Ｐ2Ｏ5／ＴｉＯ2 モル比１．２０）を２時間をかけて上記９５℃に加熱したリン酸に少量ずつ、加えた以外は、実施例１と同様にして、本発明による多孔質結晶性α型リン酸水素チタン１水和物球状粒子を反応生成物として得た。
【００８３】
このようにして得られた反応生成物の平均粒子径（Ｄ１）、平均粒子径（Ｄ２）、アスペクト比、比表面積及び細孔容積を表１に示す。
【００８４】
実施例９
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。実施例１と同様にしてメタチタン酸のスラリー（ＴｉＯ2として２００ｇ／Ｌ）を調製した。
【００８５】
実施例１と同様にして、上記メタチタン酸のスラリー０．５Ｌ（ＴｉＯ2 として１００ｇ、１．２５２モル）（Ｐ2Ｏ5／ＴｉＯ2 モル比１．２０）をマイクロチューブを用いて２時間かけて上記温度９５℃に加熱した濃リン酸に連続的に加えた。この間、反応混合物を攪拌しながら、その温度を９５℃に維持した。反応混合物から蒸発する水分は、上記水冷式還流冷却器にて凝縮させ、反応混合物に戻した。この後、得られた反応混合物を温度９５℃で２時間攪拌して、熟成した。この間、反応混合物から蒸発する水分は、上記水冷式還流冷却器にて凝縮させ、反応混合物に戻した。
【００８６】
この後、反応混合物を常温に冷却し、固形物を濾過、回収し、純水で洗浄し、次いで、１０５℃で１２時間加熱して乾燥して、本発明による多孔質結晶性α型リン酸水素チタン１水和物球状粒子を反応生成物として得た。次いで、このリン酸水素チタン１水和物球状粒子を空気中、５００℃で３時間焼成して、多孔質結晶性無水α型リン酸水素チタン球状粒子を得た。
【００８７】
このようにして得られた反応生成物の粒子形状、平均粒子径（Ｄ１）、平均粒子径（Ｄ２）、アスペクト比、比表面積及び細孔容積を表１に示す。
【００８８】
実施例１０
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。実施例１と同様にしてメタチタン酸のスラリー（ＴｉＯ2として３３３．３ｇ／Ｌ）を調製した。
【００８９】
実施例１と同様にして、上記メタチタン酸のスラリー０．４Ｌ（ＴｉＯ2 として１３３．１ｇ、１．６６７モル）（Ｐ2Ｏ5／ＴｉＯ2 モル比０．９０）をマイクロチューブを用いて２時間かけて上記温度９５℃に加熱した濃リン酸に連続的に加えた。この間、反応混合物を攪拌しながら、その温度を９５℃に維持した。反応混合物から蒸発する水分は、上記水冷式還流冷却器にて凝縮させ、反応混合物に戻した。得られた反応混合物を温度９５℃で２時間攪拌して、熟成した。この間、反応混合物から蒸発する水分は、上記水冷式還流冷却器にて凝縮させ、反応混合物に戻した。この後、実施例１と同様に反応混合物を処理して、反応生成物を得た。
【００９０】
このようにして得られた反応生成物は、表面が網目状多孔質の球状粒子であった。また、反応生成物は、粉末Ｘ線回折の結果、結晶性α型リン酸水素チタン１水和物であった
得られた混合物の平均粒子径Ｄ1、平均粒子径Ｄ２、アスペクト比、比表面積及び細孔容積を表１に示す。
【００９１】
比較例１
実施例１と同様にしてメタチタン酸のスラリー（ＴｉＯ2として２００ｇ／Ｌ）を調製し、これを実施例１と同じ反応容器に入れ、攪拌しながら９５℃に加熱した。
【００９２】
上記９５℃に加熱したメタチタン酸のスラリー０．５Ｌ（ＴｉＯ2 として１００ｇ、１．２５２モル）に市販の濃リン酸（Ｈ3ＰＯ4 として８５重量％）３４６．４ｇ（Ｈ3ＰＯ4 として２９４．４ｇ、３．００５モル、Ｐ2Ｏ5／ＴｉＯ2 モル比１．２０）をマイクロチューブを用いて２時間かけて連続的に加えた。この間、反応混合物を攪拌しながら、その温度を９５℃に維持した。反応混合物から蒸発する水分は、上記水冷式還流冷却器にて凝縮させ、反応混合物に戻した。
【００９３】
上記濃リン酸の添加終了後、得られた反応混合物を温度９５℃で２時間攪拌して、熟成した。この間、反応混合物から蒸発する水分は、上記水冷式還流冷却器にて凝縮させ、反応混合物に戻した。
【００９４】
この後、反応混合物を常温に冷却し、固形物を濾過、回収し、純水で洗浄し、次いで、１０５℃で１２時間加熱して乾燥した。
【００９５】
このようにして得られた反応生成物は、不揃いな板状粒子と球状粒子の混合物であった。また、反応生成物は、粉末Ｘ線回折の結果、結晶性α型リン酸水素チタン１水和物とアナターゼ型二酸化チタンの混合物であった。
【００９６】
得られた混合物の平均粒子径Ｄ1、平均粒子径Ｄ２、アスペクト比、比表面積及び細孔容積を表１に示す。
【００９７】
比較例２
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら６０℃に加熱した。実施例１と同様にしてメタチタン酸のスラリー（ＴｉＯ2として２００ｇ／Ｌ）を調製した。
【００９８】
実施例１と同様にして、上記メタチタン酸のスラリー０．５Ｌ（ＴｉＯ2 として１００ｇ、１．２５２モル）（Ｐ2Ｏ5／ＴｉＯ2 モル比１．２０）をマイクロチューブを用いて１５時間かけて上記温度６０℃に加熱した濃リン酸に連続的に加えた。この間、反応混合物を攪拌しながら、その温度を６０℃に維持した。反応混合物から蒸発する水分は、上記水冷式還流冷却器にて凝縮させ、反応混合物に戻した。得られた反応混合物を温度６０℃で１５時間攪拌して、熟成した。この間、反応混合物から蒸発する水分は、上記水冷式還流冷却器にて凝縮させ、反応混合物に戻した。この後、実施例１と同様に反応混合物を処理して、反応生成物を得た。
【００９９】
このようにして得られた反応生成物は、不揃いな板状粒子と球状粒子の混合物であった。また、反応生成物は、粉末Ｘ線回折の結果、無定形リン酸水素チタンとアナターゼ型二酸化チタンの混合物であった。
【０１００】
得られた混合物の平均粒子径Ｄ1、平均粒子径Ｄ２、アスペクト比、比表面積及び細孔容積を表１に示す。
【０１０１】
比較例３
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。実施例１と同様にしてメタチタン酸のスラリー（ＴｉＯ2として１００ｇ／Ｌ）を調製した。
【０１０２】
実施例１と同様にして、上記メタチタン酸のスラリー１．０Ｌ（ＴｉＯ2 として１００ｇ、１．２５２モル）（Ｐ2Ｏ5／ＴｉＯ2 モル比１．２０）をマイクロチューブを用いて１５時間かけて上記温度９５℃に加熱した濃リン酸に連続的に加えた。この間、反応混合物を攪拌しながら、その温度を９５℃に維持した。反応混合物から蒸発する水分は、上記水冷式還流冷却器にて凝縮させ、反応混合物に戻した。得られた反応混合物を温度９５℃で１５時間攪拌して、熟成した。この間、反応混合物から蒸発する水分は、上記水冷式還流冷却器にて凝縮させ、反応混合物に戻した。この後、実施例１と同様に反応混合物を処理して、反応生成物を得た。
【０１０３】
このようにして得られた反応生成物は、不揃いな板状粒子と球状粒子の混合物であった。また、反応生成物は、粉末Ｘ線回折の結果、結晶性α型リン酸水素チタン１水和物とアナターゼ型二酸化チタンの混合物であった。
【０１０４】
得られた混合物の平均粒子径Ｄ1、平均粒子径Ｄ２、アスペクト比、比表面積及び細孔容積を表１に示す。
【０１０５】
比較例４
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。実施例１と同様にしてメタチタン酸のスラリー（ＴｉＯ2として３３３．３ｇ／Ｌ）を調製した。
【０１０６】
実施例１と同様にして、上記メタチタン酸のスラリー０．３Ｌ（ＴｉＯ2 として１００ｇ、１．２５２モル）（Ｐ2Ｏ5／ＴｉＯ2 モル比１．２０）をマイクロチューブを用いて１５時間かけて上記温度９５℃に加熱した濃リン酸に連続的に加えた。この間、反応混合物を攪拌しながら、その温度を９５℃に維持した。反応混合物から蒸発する水分は、上記水冷式還流冷却器にて凝縮させ、反応混合物に戻した。得られた反応混合物を温度９５℃で１５時間攪拌して、熟成した。この間、反応混合物から蒸発する水分は、上記水冷式還流冷却器にて凝縮させ、反応混合物に戻した。この後、実施例１と同様に反応混合物を処理して、反応生成物を得た。
【０１０７】
このようにして得られた反応生成物は、結晶性α型リン酸水素チタン１水和物の板状粒子であった。
【０１０８】
得られた混合物の平均粒子径Ｄ1、平均粒子径Ｄ２、アスペクト比、比表面積及び細孔容積を表１に示す。
【０１０９】
比較例５
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。実施例１と同様にしてメタチタン酸のスラリー（ＴｉＯ2として２００ｇ／Ｌ）を調製した。
【０１１０】
実施例１と同様にして、上記メタチタン酸のスラリー０．２Ｌ（ＴｉＯ2 として４０ｇ、０．５０１モル）（Ｐ2Ｏ5／ＴｉＯ2 モル比３．００）をマイクロチューブを用いて２時間かけて上記温度９５℃に加熱した濃リン酸に連続的に加えた。この間、反応混合物を攪拌しながら、その温度を９５℃に維持した。反応混合物から蒸発する水分は、上記水冷式還流冷却器にて凝縮させ、反応混合物に戻した。得られた反応混合物を温度９５℃で２時間攪拌して、熟成した。この間、反応混合物から蒸発する水分は、上記水冷式還流冷却器にて凝縮させ、反応混合物に戻した。この後、実施例１と同様に反応混合物を処理して、反応生成物を得た。
【０１１１】
このようにして得られた反応生成物は、結晶性α型リン酸水素チタン１水和物の板状粒子であった。
【０１１２】
得られた混合物の平均粒子径Ｄ1、平均粒子径Ｄ２、アスペクト比、比表面積及び細孔容積を表１に示す。
【０１１３】
比較例６
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。
【０１１４】
実施例１において、メタチタン酸のスラリーに代えて、硫酸チタン水溶液（ＴｉＯ2 として９０．２ｇ／Ｌ）１．１０９Ｌ（ＴｉＯ2 として１００ｇ、Ｐ2Ｏ5／ＴｉＯ2 モル比１．２０）をマイクロチューブを用いて２時間かけて上記温度９５℃に加熱した濃リン酸に連続的に加えた。この間、反応混合物を攪拌しながら、その温度を９５℃に維持した。反応混合物から蒸発する水分は、上記水冷式還流冷却器にて凝縮させ、反応混合物に戻した。得られた反応混合物を温度９５℃で２時間攪拌して、熟成した。この間、反応混合物から蒸発する水分は、上記水冷式還流冷却器にて凝縮させ、反応混合物に戻した。この後、実施例１と同様に反応混合物を処理して、反応生成物を得た。
【０１１５】
このようにして得られた反応生成物は、アスペクト比が大きく、大きさと形状の不揃いの球状粒子であった。また、反応生成物は、粉末Ｘ線回折の結果、無定形リン酸水素チタン化合物とアナターゼ型二酸化チタンの混合物であった。
【０１１６】
得られた混合物の平均粒子径Ｄ1、平均粒子径Ｄ２、アスペクト比、比表面積及び細孔容積を表１に示す。
【０１１７】
比較例７
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。実施例１と同様にしてメタチタン酸のスラリー（ＴｉＯ2として２００ｇ／Ｌ）を調製した。
【０１１８】
予め、９５℃に加熱したメタチタン酸のスラリー（ＴｉＯ2 として２００ｇ／Ｌ）０．５Ｌ（ＴｉＯ2 として１００ｇ、Ｐ2Ｏ5／ＴｉＯ2 モル比１．２０）を上記９５℃に加熱した濃リン酸に一時に加えた。反応混合物を９５℃で４時間撹拌して、熟成した。この間、反応混合物から蒸発する水分は、上記水冷式還流冷却器にて凝縮させ、反応混合物に戻した。この後、実施例１と同様に反応混合物を処理して、反応生成物を得た。
【０１１９】
このようにして得られた反応生成物は、粉末Ｘ線回折の結果、結晶性α型リン酸水素チタン１水和物であったが、大きさが不揃いの板状粒子であった。
【０１２０】
得られた混合物の平均粒子径Ｄ1、平均粒子径Ｄ２、アスペクト比、比表面積及び細孔容積を表１に示す。
【０１２１】
比較例８
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。
【０１２２】
実施例１において、メタチタン酸のスラリーに代えて、四塩化チタン水溶液（ＴｉＯ2 として１００ｇ／Ｌ）１Ｌ（ＴｉＯ2 として１００ｇ、Ｐ2Ｏ5／ＴｉＯ2 モル比１．２０）をマイクロチューブを用いて２時間かけて上記温度９５℃に加熱した濃リン酸に連続的に加えた。この間、反応混合物を攪拌しながら、その温度を９５℃に維持した。反応混合物から蒸発する水分は、上記水冷式還流冷却器にて凝縮させ、反応混合物に戻した。得られた反応混合物を温度９５℃で２時間攪拌して、熟成した。この間、反応混合物から蒸発する水分は、上記水冷式還流冷却器にて凝縮させ、反応混合物に戻した。この後、実施例１と同様に反応混合物を処理して、反応生成物を得た。
【０１２３】
このようにして得られた反応生成物は、粉末Ｘ線回折の結果、結晶性α型リン酸水素チタン１水和物であったが、大きさが不揃いの板状粒子が凝集した粒子であった。
【０１２４】
得られた混合物の平均粒子径Ｄ1、平均粒子径Ｄ２、アスペクト比、比表面積及び細孔容積を表１に示す。
【０１２５】
比較例９
実施例1と同じ反応容器に市販の濃リン酸（Ｈ3ＰＯ4 として８５重量％）３４６．４ｇ（Ｈ3ＰＯ4 として２９４．４ｇ、３．００５モル）を入れ、攪拌しながら９５℃に加熱した。実施例１と同様にしてメタチタン酸のスラリー（ＴｉＯ2として３３３．３ｇ／Ｌ）を調製した。
【０１２６】
実施例１と同様にして、上記メタチタン酸のスラリー０．４５Ｌ（ＴｉＯ2 として１５０ｇ、１．８７８モル）（Ｐ2Ｏ5／ＴｉＯ2 モル比０．８０）をマイクロチューブを用いて２時間かけて上記温度９５℃に加熱した濃リン酸に連続的に加えた。この間、反応混合物を攪拌しながら、その温度を９５℃に維持した。反応混合物から蒸発する水分は、上記水冷式還流冷却器にて凝縮させ、反応混合物に戻した。得られた反応混合物を温度９５℃で２時間攪拌して、熟成した。この間、反応混合物から蒸発する水分は、上記水冷式還流冷却器にて凝縮させ、反応混合物に戻した。この後、実施例１と同様に反応混合物を処理して、反応生成物を得た。
【０１２７】
このようにして得られた反応生成物は、表面が網目状多孔質の球状粒子であった。また、反応生成物は、粉末Ｘ線回折の結果、結晶性α型リン酸水素チタン１水和物と少量のアナターゼ型二酸化チタンの混合物であった。
【０１２８】
得られた混合物の平均粒子径Ｄ1、平均粒子径Ｄ２、アスペクト比、比表面積及び細孔容積を表１に示す。
【０１２９】
【表１】
2014133671.tif 000002
【０１３０】
本発明の方法によれば、常圧下に温和な反応条件下に、板状粒子、無定形粉末、二酸化チタン等の混入なしに、多孔質結晶性α型リン酸水素チタン１水和物球状粒子を得ることができる。
【０１３１】
これに対して、比較例１においては、含水酸化チタンのスラリーに濃リン酸を加えており、反応生成物は、不揃いな板状粒子と球状粒子の混合物であって、微粒子を含む。比較例１による反応生成物においては、この微粒子間の空隙が細孔容積として測定されたために、比表面積と細孔容積が大きくなっているとみられる。比較例２及び３においても、同様の理由によって、比表面積と細孔容積が大きくなっているとみられる。
【０１３２】
比較例４においては、含水酸化チタンをリン酸に加える際の時間と熟成時間が長すぎ、また、比較例５においては、Ｐ2Ｏ5／ＴｉＯ2モル比が高すぎて、得られたα型リン酸水素チタン１水和物は板状であった。
【０１３３】
比較例６においては、チタン源として、硫酸チタンを用いたので、得られた反応生成物は、無定形リン酸水素チタンとアナターゼ型二酸化チタンの混合物であって、比較例２におけると同じく、比表面積と細孔容積が大きくなっているとみられる。
【０１３４】
比較例７においては、含水酸化チタンを一括して濃リン酸に加えたので、反応生成物は、球状を維持しつつ、一様な粒子成長や結晶成長することが阻害された結果、不揃いな板状粒子を生成したものとみられる。比較例８においては、チタン源として、四塩化チタン水溶液を用いたので、比較例６同様の結果となったとみられる。
【０１３５】
比較例９においては、Ｐ2Ｏ5／ＴｉＯ2モル比が０．８０であるので、アナターゼ型酸化チタンが未反応のまま、一部、残留したものとみられる。
【図１】
2014133671.tif 000003
【図２】
2014133671.tif 000004
【図３】
2014133671.tif 000005